СПОСОБ ИЗГОТОВЛЕНИЯ МОДИФИЦИРОВАННОГО УГЛЯ И МОДИФИЦИРОВАННЫЙ УГОЛЬ

1. Способ изготовления модифицированного угля с использованием низкосортного угля в качестве исходного материала, включающий:
обезвоживание угля;
добавление воды в обезвоженный уголь для предотвращения любого пылеобразования;
агломерацию водосодержащего угля;
медленное окисление агломерированного угля и
дробление окисленного угля,
при этом на стадии добавления воды добавляемое количество воды регулируется так, чтобы содержание воды в водосодержащем угле составляло от 6 мас.% или более до 16 мас.% или менее.
2. Способ изготовления модифицированного угля по п. 1, в котором вода практически не добавляется в дробленый уголь после стадии дробления.
3. Способ изготовления модифицированного угля по п. 2, в котором на стадии добавления воды добавляемое количество воды регулируется так, чтобы содержание воды в дробленом угле после стадии дробления составляло от 10 мас.% или более до 16 мас.% или менее.
4. Способ изготовления модифицированного угля по п. 1, дополнительно включающий стадию повторного добавления воды в дробленый уголь для предотвращения любого пылеобразования после стадии дробления.
5. Способ изготовления модифицированного угля по п. 4, в котором
на стадии добавления воды, добавляемое количество воды регулируется так, чтобы содержание воды в водосодержащем угле составляло от 6 мас.% или более до 12 мас.% или менее, и в котором
на стадии повторного добавления воды добавляемое количество воды регулируется так, чтобы содержание воды в дробленом угле составляло от 10 мас.% или более до 16 мас.% или менее.
6. Способ изготовления модифицированного угля по любому из пп. 1-5, в котором на стадии добавления воды, часть или все количество воды для предотвращения пылеобразования добавляется в обезвоженный уголь посредством добавления водосодержащего исходного угольного материала в обезвоженный уголь.
7. Модифицированный уголь, изготовленный с использованием способа изготовления модифицированного угля по любому из пп. 1-6.